【事件の表示】
　特許第３３２１４１４号「光偏光制御素子」の請求項１ないし１１、１３ないし１９に係る特許に対する特許異議の申立てについて、次のとおり決定する。
【結　論】
　訂正を認める。
　特許第３３２１４１４号の訂正後の請求項１ないし４、６ないし９に係る特許を維持する。
【理　由】
１．訂正の適否
１−１．訂正の内容
  本件訂正の内容は、本件特許明細書を訂正請求書に添付された訂正明細書のとおりに訂正しようとするものである。
（１）訂正事項ａ
　特許請求の範囲の請求項を、
「【請求項１】Ｐ２Ｏ５−ＢａＯ系のガラスであって、ＰｂＯ及びＬａ２Ｏ３を含まず、Ｐ２Ｏ５を２０〜７０重量％、及び、ＢａＯを３０〜６０重量％、含有し、構成成分の数が３〜７であるリン酸ガラスからなり、光弾性定数が、＋０．８×１０−１２Ｐａ−１〜−０．３×１０−１２Ｐａ−１の範囲であり、かつ４００ｎｍにおける外部透過率が７０％以上（１０ｍｍ厚）であることを特徴とする光偏光制御素子。
【請求項２】Ｐ２Ｏ５−ＢａＯ系のガラスであって、ＰｂＯ及びＬａ２Ｏ３を含まず、Ｐ２Ｏ５を３０〜６０重量％、及び、ＢａＯを４０〜６０重量％、含有し、構成成分の数が３〜７であるリン酸ガラスからなり、光弾性定数が、＋０．８×１０−１２Ｐａ−１〜−０．３×１０−１２Ｐａ−１の範囲であり、かつ４００ｎｍにおける外部透過率が７０％以上（１０ｍｍ厚）であることを特徴とする光偏光制御素子。
【請求項３】請求項１又は２記載の光偏光制御素子において、前記リン酸ガラスが、さらに、重量％で、Ｂ２Ｏ３を０〜４％未満、Ａｌ２Ｏ３を０〜３％未満、Ｎｂ２Ｏ５を０〜２％未満、ＷＯ３を０〜６％、ＭｇＯを０〜５％、ＣａＯを０〜６％、ＳｒＯを０〜６％、ＺｎＯを０〜６％、ＴｉＯ２を０〜５％、Ｌｉ２Ｏを０〜１％未満、Ｎａ２Ｏを０〜３％未満、Ｋ２Ｏを０〜３％、Ｃｓ２Ｏを０〜３％、Ｌｉ２Ｏ＋Ｎａ２Ｏを０〜６％未満、Ｎａ２Ｏ＋Ｋ２Ｏを０〜３％未満、Ｓｂ２Ｏ３を０〜０．５％未満、Ａｓ２Ｏ３を０〜２％、ＳｎＯ２を０〜２％、Ｓｂ２Ｏ３＋Ｂｉ２Ｏ３＋Ｔｉ２Ｏ３を０〜０．５％未満、含有することを特徴とする光偏光制御素子。
【請求項４】屈折率（ｎｄ）が、１．５７〜１．７３の範囲であることを特徴とする請求項１乃至３のいずれかに記載の光偏光制御素子。
【請求項５】重量％で、Ｐ２Ｏ５を２３〜４２％、ＰｂＯを５０〜７３％、Ｎｂ２Ｏ５を０．５〜５％、含有するリン酸ガラスからなることを特徴とする光偏光制御素子。
【請求項６】粉末耐水性（ＤＷ）が０．３重量％以下であることを特徴とする請求項１乃至５記載の光偏光制御素子。
【請求項７】光偏光制御素子が、液晶プロジエクタ用のプリズムであることを特徴とする請求項１乃至６のいずれかに記載の光偏光制御素子。
【請求項８】光偏光制御素子が、偏光ビームスプリツタであることを特徴とする請求項１乃至７のいずれかに記載の光偏光制御素子。
【請求項９】請求項１乃至８のいずれかに記載の光偏光制御素子を組み込んだことを特徴とする液晶プロジエクタ。」と訂正する。
１−２．訂正の目的の適否、新規事項の有無及び拡張変更の存否
　上記訂正事項ａは、詳細にみるとａ−１．請求項１〜５、７、９、１４〜１６を削除し、、ａ−２．請求項６を請求項１とし、「ＰｂＯ及びＬａ２Ｏ３を含まず」、「構成成分の数が３〜７である」、「４００ｎｍにおける外部透過率が７０％以上（１０ｍｍ厚）である」と限定し、ａ−３．光弾性係数の単位を「Ｐａ−１」と訂正し、ａ−４．請求項８を請求項２とし、「ＰｂＯ及びＬａ２Ｏ３を含まず」、「構成成分の数が３〜７である」、「４００ｎｍにおける外部透過率が７０％以上（１０ｍｍ厚）である」と限定し、ａ−５．請求項１０〜１３、１７〜１９をそれぞれ請求項３〜９とし、引用項番も訂正するというものである。
　上記訂正事項ａ−１．は請求項の削除であるから特許請求の範囲の減縮を目的とする訂正に該当する。上記訂正事項ａ−２．、ａ−４．は構成成分の数等で限定したのであるから特許請求の範囲の減縮を目的とする訂正に該当する。上記訂正事項ａ−３．は誤記の訂正である。上記訂正事項ａ−５．は請求項の削除に伴い項番を繰り上げたものであるから、明りょうでない記載の釈明を目的とする訂正に該当する。
　そして、上記訂正事項ａは、願書に添付した明細書に記載した事項の範囲内においてなされたものであり、また実質上特許請求の範囲を拡張し、又は変更するものでもない。
１−３．まとめ
　以上のとおりであるから、上記訂正は、特許法第１２０条の４第２項及び同条第３項において準用する特許法第１２６条第２項及び第３項の規定に適合するので、当該訂正を認める。
２．本件訂正発明
　特許権者が請求した上記訂正は、上述したとおり、認容することができるから、訂正後の本件請求項１〜４、６〜９に係る発明は訂正明細書の特許請求の範囲の請求項１〜４、６〜９（上記１−１．）に記載されたとおりのものである（以下、それぞれ「本件訂正発明１〜４、６〜９」という、なお訂正後の請求項５は訂正前の請求項１２に対応するから、異議申立てされていない請求項である）。
３．特許異議申立てについて
３−１．取消理由通知の概要
　当審の取消理由通知の概要は、
 （１）請求項１〜１１、１３、１７〜１９に係る発明の特許は特許法第２９条の２の規定に違反してされたものであり取り消されるべきものであり、（２）請求項１〜１１、１３、１７〜１９に係る発明の特許は特許法第２９条第２項の規定に違反してされたものであり取り消されるべきものであり、（３）本件特許は特許法第３６条第６項の規定に違反してされたものであり取り消されるべきものであるというものである。
３−２．特許法第２９条の２違反について（上記３−１．（１））
３−２−１．先願明細書の記載内容
先願明細書：特願平９−３６８２１２号（特開平１１−１９９２６９号）の願書に最初に添付した明細書：異議申立人の甲第１号証
（ａ）「重量％で、Ｂ２Ｏ３　０．１〜４％、Ａｌ２Ｏ３　０〜５％、Ｐ２Ｏ５　３５〜６０％、ＭｇＯ　０〜４％、ＣａＯ　０〜３０％、ＳｒＯ　０〜３０％、ＢａＯ　３１〜６０％、ただし、ＭｇＯ＋ＣａＯ＋ＳｒＯ＋ＢａＯ　４１〜６０％、ＺｎＯ　０〜５％、Ｌａ２Ｏ３　０．５〜７％、Ｙ２Ｏ３　０〜７％、Ｇｄ２Ｏ３　０〜７％、Ｎｂ２Ｏ５　０〜５％、Ｔａ２Ｏ５　０〜１０％、ＷＯ３　０〜１０％、ただし、Ｎｂ２Ｏ５＋Ｔａ２Ｏ５＋ＷＯ３　０〜１０％、Ｌｉ２Ｏ　０〜４％、Ｎａ２Ｏ　０〜４％、Ｋ２Ｏ　０〜４％、ただし、Ｌｉ２Ｏ＋Ｎａ２Ｏ＋Ｋ２Ｏ  ０．１〜４％、Ｓｂ２Ｏ３　０〜４％の範囲の各成分からなることを特徴とする請求項１または２に記載の光弾性定数が小さい光学ガラス。」（請求項３）
３−２−２．対比・判断
　上記先願の出願日は、平成９年１２月２６日である。しかしながら、本件の優先権主張の出願のうち特願平９−１７６５０６号には、Ｐ２Ｏ５−ＢａＯ系の低光弾性定数ガラスについては記載されていないので、本件の優先日は平成１０年３月２７日である。
　そこで、本件訂正発明１〜４、６〜９と上記先願明細書に記載された発明とを対比すると、上記訂正により、本件訂正発明１〜４、６〜９では「Ｌａ２Ｏ３を含まず」だが、上記先願明細書に記載された発明ではＬａ２Ｏ３を含んでいる。
  したがって、本件訂正発明１〜４、６〜９は上記先願明細書に記載された発明と同一とすることはできない。
３−３．特許法第２９条第２項違反について（上記３−１．（２））
３−３−１．刊行物の記載内容
（１）刊行物１：特開平９−４８６３１号公報：異議申立人の甲第７号証
（ａ）「酸化物換算のｍｏｌ％表示でＢ２Ｏ３　０　〜　５７．０　％　Ａｌ２Ｏ３　０　〜　１３．０　％　但しＢ２Ｏ３＋Ａｌ２Ｏ３　０．１　〜　５７．０　％　ＳｉＯ２　 ０　〜　５４．０　％　但しＳｉＯ２＋Ｂ２Ｏ３＋Ａｌ２Ｏ３　　　 ４３．０　〜　５７．０　％　ＰｂＯ　４３．０　〜　４５．５　％　Ｒ２Ｏ（Ｒ：Ｌｉ，Ｎａ，Ｋ）　 ０　〜　　３．５　％　Ｒ’Ｏ（Ｒ’：Ｍｇ，Ｃａ，Ｓｒ，Ｂａ）　０　〜　１２．０　％　Ａｓ２Ｏ３＋Ｓｂ２Ｏ３　 ０　〜　　１．５　％の範囲にあり、かつ、（Ｆ２／Ｆ２＋Ｏ２）　 ０　〜　　０．１の範囲でフッ素を導入することを特徴とする偏光光学系用光学ガラス。」（請求項１）
（２）刊行物２：特開平９−４８６３３号公報：異議申立人の甲第１７号証
（ａ）「屈折率ｎｄが１．４３〜１．６５、アッベ数νｄが６２〜９６の範囲の弗化物燐酸系光学ガラスであって、使用する光の波長における光弾性定数Ｃの絶対値が１．０×１０−８ｃｍ２／Ｎ以下であることを特徴とする偏光光学系用光学ガラス。」（請求項１）
（ｂ）「【実施例】所望の屈折率、アッベ数を有する弗化物燐酸系偏光光学系用光学ガラスを各成分の原料として対応するメタ燐酸塩、弗化物、酸化物、炭酸塩、硝酸塩などを用意し、それらを所定の割合に秤量し混合して調合原料とし、９００〜１３００℃に加熱して電気炉中で熔解、清澄、攪拌を行って均質化した後、予め予熱された金型に鋳込み徐冷することにより製造した。」（第４頁右欄第３１〜３７行）
（３）刊行物３：「ＪＯＵＲＮＡＬ　ｏｆ　ｔｈｅ　Ａｍｅｒｉｃａｎ　Ｃｅｒａｍｉｃ　Ｓｏｃｉｅｔｙ」Ｖｏｌ．６８、Ｎｏ．７　ｐ３８９〜３９１（１９８５）：異議申立人の甲第５号証
（ａ）「ＲＯ−Ｐ２Ｏ５ガラス（Ｒ＝Ｍｇ，Ｃａ，Ｓｒ，ＢａおよびＺｎ）の応力−光定数を測定し、ガラスの光弾性定数、弾性係数、屈折率間の関係を表す公式に基づいて光弾性機構を分析した。」（第３８９頁左欄第１〜５行、訳文）
（ｂ）第３９０頁のＴａｂｌｅＩには、組成の欄（ｍｏｌ％）に、ＢａＯ−Ｐ２Ｏ５、４５　５５、５０　５０、５５　４５が記載されている。
（４）刊行物４：特開平７−１９６３３６号公報：異議申立人の甲第９号証
（ａ）「以下の組成　
　ＭｇＯ　　　２〜　６　　重量％、　ＳｉＯ２　０〜２　重量％、
　ＣａＯ　　　０〜　８．５　〃　、　Ａｌ２Ｏ３ 　　０〜３　　〃　、
　ＳｒＯ　　　０〜　８　　　〃　、　Ｌｉ２Ｏ　　　　０〜２　　〃　、
　ＢａＯ　　３２〜５１　　　〃　、　Ｎａ２Ｏ　　　　０〜２　　〃　、
　ＺｎＯ　　　０〜　１　　　〃　、　Ｋ２Ｏ　　　　　０〜２　　〃　、
　ΣＲＯ　　４６〜５６　　　〃　、　Σアルカリ酸化物０〜２　　〃　、
　（ＲＯ＝ＺｎＯ＋ＭｇＯ＋ＣａＯ＋ＳｒＯ＋ＢａＯ）
　Ｐ２Ｏ５　３８〜４９　　　〃　、　　Ｌａ２Ｏ３　　０〜２　　〃　、
　　　　　　　　　　　　　　　　　　Ｔａ２Ｏ５ 　　０〜２　　〃　、
　Ｆ　　　　　０〜　３．５　〃　、　ＷＯ３ 　　　　０〜２　　〃　、
　Ｆ２−Ｏ　　　０〜　２　　　〃　、　ＺｒＯ２ 　　　０〜２　　〃　
を有し、必要に応じて慣用の清澄剤を含み、かつΣＲＯ／Ｐ２Ｏ５の比が１１．４であり、スペクトルの青色領域で正異常部分分散を示し、屈折率ｎｄ ＞１．５７，アッベ数νｄ ＞６４で、結晶化安定性及び透過性に優れた光学燐酸塩ガラス。」（請求項１）
（ｂ）第４頁表１には、酸化物４として、ＭｇＯ　５．３４、ＢａＯ　５０．２０、Ｐ２Ｏ５　４４．４６の例が、酸化物５として、ＭｇＯ　５．１０、ＣａＯ　１．１０、ＳｒＯ　２．６１、ＢａＯ　４６．６５、Ｐ２Ｏ５　４４．５４の例がそれぞれ記載されている。　
（５）刊行物５：特開昭５１−３７１０８号公報：異議申立人の甲第１１号証
（ａ）「下記の成分を組成（重量％）とすることを特徴とする光学的物性が　ｎｅ＝１．５９〜１．６５　ｖｅ＝５５〜４６の範囲にある温度安定性の経路を有する光学ガラス　Ｐ２Ｏ５　４０〜５５　アルカリ土類金属酸化物　３４〜５４　Ｎｂ２Ｏ５　６〜１２（ただし、アルカリ土類金属酸化物およびＮｂ２Ｏ５の合計の含有量は少なくとも４６重量％である。）」（特許請求の範囲第１項）
（６）刊行物６：特開昭６１−２５１５３７号公報：異議申立人の甲第１３号証
（ａ）「重量％で、Ｐ２Ｏ５＋ＧｅＯ２　２５〜６５％、ただし、Ｐ２Ｏ５　５〜６５％、ＧｅＯ２　０〜５５％、Ｓｂ２Ｏ３＋ＢｉＯ３＋Ｔｉ２Ｏ３　０．５〜６５％、Ｓｂ２Ｏ３＋Ｂｉ２Ｏ３＋Ｔｌ２Ｏ３＋ＰｂＯ　３４〜７４％、ただし、Ｓｂ２Ｏ３　０〜５０％、Ｂｉ２Ｏ３　０〜２５％、Ｔｌ２Ｏ３　０〜２０％、ＰｂＯ　０〜６３％、Ｙ２Ｏ３＋Ｌａ２Ｏ３＋Ｇｄ２Ｏ３＋Ｙｂ２Ｏ３＋Ｌｕ２Ｏ３＋Ｇａ２Ｏ３＋Ｉｎ２Ｏ３＋Ａｌ２Ｏ３　１〜１５％、ただし、Ｙ２Ｏ３　０〜１０％、Ｌａ２Ｏ３　０〜１０％、Ｇｄ２Ｏ３　０〜１５％、Ｙｂ２Ｏ３　０〜１０％、Ｌｕ２Ｏ３　０〜１０％、Ｇａ２Ｏ３　０〜１０％、Ｉｎ２Ｏ３　０〜１５％、Ａｌ２Ｏ３　０〜５％、Ｌｉ２Ｏ＋Ｎａ２Ｏ＋Ｋ２Ｏ＋Ｃｓ２Ｏ　０〜１０％、ＭｇＯ＋ＣａＯ＋ＳｒＯ＋ＢａＯ　０〜２０％、ＺｎＯ　０〜２０％、Ａｓ２Ｏ３　０〜１０％および上記金属酸化物成分と置換した弗化物成分Ｆ２としての合計　０〜１０％を含有することを特徴とする異常部分分散性光学ガラス。」（特許請求の範囲第１項）
（７）刊行物７：特開平２−１８８４４２号公報：異議申立人の甲第１５号証
（ａ）「重量％で下記の組成よりなり、かつＴｉ、Ｃｒ、Ｍｎ、Ｆｅ、Ｃｏ、Ｎｉ及びＣｕの元素含有率が合計で５ｐｐｍ以下で、添付の第１図に示す点Ａ（１．６０，６９）、点Ｂ（１．６２，６４）、点Ｃ（１．６２，４７）、点Ｄ（１．５５，７３）、点Ｅ（１．５０，６８）、点Ｆ（１．５０，７３）及び点Ｇ（１．５６，７３）の７点に囲まれた範囲内の光学恒数値を有するリン酸系光学ガラス。記　Ｐ２Ｏ５　２０〜７５％　Ａｌ２Ｏ３＋Ｂ２Ｏ３　０．５〜２０％　Ｒ２Ｏ（ＲはＬｉ、Ｎａ、Ｋ）　０〜１４％　ＲＯ（ＲはＭｇ、Ｃａ、Ｓｒ、Ｂａ、Ｐｂ）　１〜６０％　Ｆ　０〜２０％」（請求項１）
（ｂ）「本発明は、紫外域での光線透過率が極めて高いリン酸系光学ガラスに関する。」（第１頁右下欄最終行〜第２頁左上欄第１行）
３−３−２．対比・判断
（１）本件訂正発明１について
　刊行物３には、「応力−光定数を測定し、ガラスの光弾性定数、弾性係数、屈折率間の関係を表す公式に基づいて光弾性機構を分析したＰ２Ｏ５　４５〜５５ｍｏｌ％、ＢａＯ　５５〜４５ｍｏｌ％のガラス」という発明（以下、「刊行物３発明」という）が記載されていると云える。
　そこで、本件訂正発明１と刊行物３発明とを対比すると、両者は「Ｐ２Ｏ５−ＢａＯ系のリン酸ガラス」という点で一致し、Ｐ２Ｏ５とＢａＯの組成成分量で重複しているが、次の点で相違していると云える。
相違点：本件訂正発明１では、「ＰｂＯ及びＬａ２Ｏ３を含まず、構成成分の数が３〜７であるリン酸ガラスからなり、光弾性定数が、＋０．８×１０−１２Ｐａ−１〜−０．３×１０−１２Ｐａ−１の範囲であり、かつ４００ｎｍにおける外部透過率が７０％以上（１０ｍｍ厚）である光偏光制御素子」であるのに対して、刊行物３発明では、光弾性定数に言及されているものの、ＰｂＯ、Ｌａ２Ｏ３、構成成分の数、光弾性定数の数値、４００ｎｍにおける外部透過率、光偏光制御素子については何も特定されていない点
　上記相違点について検討する。
　刊行物１には、本件訂正発明の「光偏光制御素子」に相当する「偏光光学系用光学ガラス」について記載されているものの、該ガラスは必須成分としてＰｂＯを４３．０　〜４５．５ｍｏｌ％含んでいるから、ＰｂＯを含まないＰ２Ｏ５−ＢａＯ系の「光偏光制御素子」用リン酸ガラスにおけるＬａ２Ｏ３や構成成分の数が示唆されているとは云えない。　
  刊行物２には、本件訂正発明の「光偏光制御素子」に相当する「偏光光学系用光学ガラス」について記載されているものの、該ガラスの具体的な組成は明らかでないから（上記（２）（b））、Ｐ２Ｏ５−ＢａＯ系の「光偏光制御素子」用リン酸ガラスにおけるＰｂＯ、Ｌａ２Ｏ３、構成成分の数が示唆されているとは云えない。
　刊行物４には「スペクトルの青色領域で正異常部分分散を示し、屈折率ｎｄ＞１．５７，アッベ数νｄ ＞６４で、結晶化安定性及び透過性に優れた光学燐酸塩ガラス」、刊行物５には「光学的物性が　ｎｅ＝１．５９〜１．６５　ｖｅ＝５５〜４６の範囲にある温度安定性の経路を有する光学ガラス」、刊行物６には「異常部分分散性光学ガラス」、刊行物７には「紫外域での光線透過率が極めて高いリン酸系光学ガラス」についてそれぞれ記載されているものの、いずれも「光偏光制御素子」について何も記載されていないから、Ｐ２Ｏ５−ＢａＯ系の「光偏光制御素子」用リン酸ガラスにおけるＰｂＯ、Ｌａ２Ｏ３、構成成分の数が示唆されているとは云えない。
  してみると、上記相違点は、刊行物１、２、４〜７から当業者が容易に想到し得るものであると云うことはできない。
　なお、異議申立人は平成１５年１０月７日付け審尋回答書で、刊行物３に関し「当業者であれば当然に３成分以上の構成部分にてガラスの設計を行う」と主張しているが（第２頁第２６〜２７行）、刊行物３では２成分のみで著述されており、３成分以上にした場合に、Ｐ２Ｏ５−ＢａＯ系の「光偏光制御素子」においてＰｂＯ、Ｌａ２Ｏ３を含まないことが当然知られているとは云えない。
  したがって、本件訂正発明１は、刊行物１〜７に記載された発明に基づいて当業者が容易に発明をすることができたものであるとすることはできない。
（２）本件訂正発明２について
　本件訂正発明２は、請求項１のＰ２Ｏ５とＢａＯの組成成分量を減縮したものであるから、上記（１）と同じ理由で、本件訂正発明２は、刊行物１〜７に記載された発明に基づいて当業者が容易に発明をすることができたものであるとすることはできない。
（３）本件訂正発明３、４、６〜９について
　本件訂正発明３、４、６〜９は、少なくとも請求項１又は２を引用しさらに限定したものであるから、上記（１）又は（２）と同じ理由で、本件訂正発明３、４、６〜９は、刊行物１〜７に記載された発明に基づいて当業者が容易に発明をすることができたものであるとすることはできない。
３−４．特許法第３６条違反について（上記３−１．（３））
  取消理由通知では記載不備を、具体的には請求項１４の「固有光弾性定数値」、請求項１、２の「ＢａＯ及び／又はＰｂＯ」の記載について指摘したが、両者とも上記訂正によって訂正されたため、記載不備は解消した。
　また、その他の特許異議申立ての理由及び証拠方法は、本件訂正発明１〜４、６〜９を取り消すべき理由として採用することができない。
４．むすび
　以上のとおり、特許異議申立ての理由及び証拠方法によっては、訂正後の本件請求項１〜４、６〜９に係る発明の特許を取り消すことはできない。
 また、他に訂正後の本件請求項１〜４、６〜９に係る発明の特許を取り消すべき理由を発見しない。
 よって、結論のとおり決定する。
【異議決定日】
平成１５年１０月２７日（２００３．１０．２７）
【訂正の要旨】
審決（決定）の【理由】欄参照。
（５４）【発明の名称】
光偏光制御素子
（５７）【特許請求の範囲】
　【請求項
１
ＰｂＯ及びＬａ２Ｏ３を含まず
　Ｐ２Ｏ５を　２０〜７０重量％、及び、ＢａＯを　３０〜６０重量％、含有
し、構成成分の数が３〜７である
Ｐａ
−１
Ｐａ
−１
り、かつ４００ｎｍにおける外部透過率が７０％以上（１０ｍｍ厚）である
　【請求項２】　Ｐ２Ｏ５−ＢａＯ系のガラスであって、
ＰｂＯ及びＬａ２Ｏ３を含まず
　Ｐ２Ｏ５を　３０〜６０重量％、及び、Ｂａ　Ｏを　４０〜６０重量％、含有
し、構成成分の数が３〜７である
Ｐａ
−１
Ｐａ
−１
り、かつ４００ｎｍにおける外部透過率が７０％以上（１０ｍｍ厚）である
　【請求項３】　請求項
１又は２
　Ｂ２Ｏ３を０〜４％未満、Ａｌ２Ｏ３を０〜３％未満、Ｎｂ２Ｏ５を０〜２％未満、ＷＯ３を０〜６％、
　ＭｇＯを０〜５％、ＣａＯを０〜６％、ＳｒＯを０〜６％、ＺｎＯを０〜６％、
　ＴｉＯ２を０〜５％、
　Ｌｉ２Ｏを０〜１％未満、Ｎａ２Ｏを０〜３％未満、Ｋ２Ｏを０〜３％、Ｃｓ２Ｏを０〜３％、Ｌｉ２Ｏ＋Ｎａ２Ｏを０〜５％未満、Ｎａ２Ｏ＋Ｋ２Ｏを０〜３％未満、
　Ｓｂ２Ｏ３を０〜０．５％未満、Ａｓ２Ｏ３を０〜２％、ＳｎＯ２を０〜２％、Ｓｂ２Ｏ３＋Ｂｉ２Ｏ３＋Ｔｌ２Ｏ３を０〜０．５％未満、
含有することを特徴とする光偏光制御素子。
　【請求項４】　屈折率（ｎｄ）が、１．５７〜１．７３の範囲であることを特徴とする請求項
１乃至３のいずれかに
　【請求項５】　重量％で、
　Ｐ２Ｏ５を　２３〜４２％、
　ＰｂＯを　５０〜７３％、
　Ｎｂ２Ｏ５を０．５〜５％、
含有するリン酸ガラスからなることを特徴とする光偏光制御素子。
　【請求項６】　粉末耐水性（ＤＷ）が０．３重量％以下であることを特徴とする請求項
１乃至５
　【請求項７】　光偏光制御素子が、液晶プロジェクタ用のプリズムであることを特徴とする請求項
１乃至６のいずれかに
　【請求項８】　光偏光制御素子が、偏光ビームスプリッタであることを特徴とする請求項１乃至
７のいずれかに
　【請求項９】　請求項１乃至
８のいずれかに
【発明の詳細な説明】
　【０００１】
　【発明の属する技術分野】
　本発明は、低光弾性定数ガラスからなる光偏光制御素子等に関し、特に、リン酸ガラスからなる光偏光制御素子等に関する。
　【０００２】
　【従来の技術】
　低光弾性定数ガラスは、例えば、偏光ビームスプリッタを構成する基板やプリズム基体といった光学素子（光学部品）や、偏光変調を行う空間光変調素等の光学素子などの光偏光制御素子等に使用される。
　【０００３】
　低光弾性定数ガラスは、ガラスに機械的、熱的に外力が加わった場合に生じる複屈折つまり光弾性定数が小さいことの他に、所定の屈折率を有すること、液相温度が低いこと、製造が容易で量産可能であること、所定の波長に対し所定の透過率を有すること、環境汚染の心配がないこと、などの要求特性を満たす必要がある。このうち、屈折率、透過率等については用途に応じ要求特性が異なる。例えば、液晶プロジェクタにおける偏光ビームスプリッタについては、光弾性定数が＋１．０×１０−１２Ｐａ〜−１．５×１０−１２Ｐａ（好ましくは＋０．８×１０−１２Ｐａ〜−０．３×１０−１２Ｐａ）の範囲で、かつ液晶プロジェクタのシステム構成に応じた所望の屈折率（ｎｄ）の範囲であることが望ましい。
　【０００４】
　液晶プロジェクタにおいて複屈折（光弾性定数）が問題となるのは以下の理由による。
　【０００５】
　透過型液晶プロジェクタの場合にあっては次の理由による。
　液晶内の画素数は映像の高精細化、パソコンの画素数とのマッチング等により年々増加する傾向になり、ＶＧＡは６４０×４８０画素、ＳＶＧＡは８００×６００画素、ＸＧＡは１０２４×７６８画素で、現在はＸＧＡタイプが主流を占めようとしている。この高画素化の流れはさらに進む傾向にあり、ＳＸＧＡ（１０８０×１０２４画素）の登場も近い。
　１つの画素は光を透過する開口部と画素を駆動させるトランジスター部分からなる。画素を駆動させるトランジスター部分は光を透過しない。高画素化が進むにつれ、液晶内の１画素の面積は小さくなる。しかしながら、１画素に占めるトランジスターの大きさを小さくすることには限界がある。よって、高画素化が進むにつれて、光を透過しないトランジスターの部分の割合は増えることとなる（図１（ａ）〜（ｃ）参照）。その結果、液晶が光を透過する率（開口率）が減少することとなり、明るさが低下することを防ぐためにはランプの光の強いもの（高出力）を使用しなくてはならない。
　その結果、光のＰ波、Ｓ波を偏光させるＰＢＳプリズムに光による熱分布が生じ、ガラス内に熱応力が働く。
　【０００６】
　反射型液晶プロジェクタの場合の場合にあっては次の理由による。
　図２は反射型液晶プロジェクタの簡単な構成図である。反射型は透過型とは異なり、液晶を駆動させるトランジスタが反射面の下側に構成されているため、画素を高精細化の方向に持っていっても開口率が下がらない特徴を持ち、今後の液晶プロジェクターの高画素化には有利である。しかしながら、反射型の構造の欠点としてＰＢＳプリズム１、クロスプリズム２内を光が往復するため光路長が長くなるということがある。複屈折による光路差をδ（ｎｍ）とすると以下の関係が成り立つ。
　　δ＝Ｂ×σ×ｄ
　上式においてσ（１０５Ｐａ）は熱や力学的な力が加わったときの内部応力、ｄ（ｃｍ）は光路長、Ｂは光弾性定数（１０−１２Ｐａ）を示す。つまり光弾性定数Ｂが一定ならば内部応力σ、光路長ｄが大きくなると複屈折が大きくなることになる。複屈折が大きくなると光のＰ偏光とＳ偏光の分解性能を乱す結果となり、特に画素として黒を表現するＯＦＦ状態でＰ偏光からＳ偏光に変換したはずの光がＰ偏光のまま残り、黒の画面に不均一さを発生させる（透過型の場合内部応力σ、反射型の場合光路長ｄが大きくなり問題となる）。
　複屈折はＢ、σ、ｄの積のためσ、ｄが大きくなった分はＢを小さくして相対的に複屈折を減らすことが可能である。極端なことをいえばＢが０ならばσとｄが大きくてもδは０である。
　【０００７】
　【発明が解決しようとする課題】
　第一の課題を以下に示す。
　【０００８】
　特開平９−４８６３１号公報には、Ｂ２Ｏ３−Ａｌ２Ｏ３−ＰｂＯ系の低光弾性定数ガラスが記載されている。このガラスにおいて、ＰｂＯは、ガラスに添加可能な成分のうち、光弾性定数を小さくする効果が最も強く、Ｂ２Ｏ３、Ａｌ２Ｏ３が光弾性定数を大きくする効果があるため、ＰｂＯを多く含むことによって光弾性定数をゼロに近づけることが可能である。しかしながら、ＰｂＯは毒性が強いため環境規制の厳しい地域においてはＰｂＯを含んだガラスの使用は困難である。
　【０００９】
　また、特開平９−４８６３３号公報には、フッリン酸系の低光弾性定数ガラスが記載されているが、このガラスはフッ素を含有しているため、熔解時のフッ素の揮発が大きく、光弾性定数や、分散等の光学特性の再現性の高いガラスは得られにくい。また、ガラス内部の脈理も強くなり、良品取得率が極端に下がることになる。なお、Ｆを含有していても必ずしも光弾性定数が下がるわけではない。特に、多量のＦを入れた場合には、ガラス内部の均質性が悪くなる。
　【００１０】
　なお、特開昭５０−７１７０８号公報には、Ｐ２Ｏ５−ＰｂＯ−Ｎｂ２Ｏ５系のリン酸塩光学ガラスが記載されているが、このガラスは着色の少ない高屈折率の光学ガラスを得ることを目的としており低光弾性定数ガラスの用途に用いることを目的とするものではない。そのため、その中の実施例ではＮｂ２Ｏ５を５重量％以上含んだものが多いので光弾性定数が＋０．８×１０−１２Ｐａを越えてしまう。Ｎｂ２Ｏ５が５％未満の実施例についはＰｂＯを５０％以上含んでいるため、屈折率（ｎｄ）が１．７３を越えてしまい、ＰｂＯを多く含んでいるため外部透過率が悪くなる場合がある。
　【００１１】
　また、特開平２−１８８４４２号公報には、Ｐ２Ｏ５−Ａｌ２Ｏ３−Ｂ２Ｏ３−ＲＯ（Ｍｇ、Ｃａ、Ｓｒ、Ｂａ、Ｐｂ）系のリン酸系光学ガラスが記載されているが、このガラスは紫外域での光線透過率の高い光学ガラスを得ることを目的としており低光弾性定数ガラスの用途に用いることを目的とするものではない。そのため、Ｐ２Ｏ５が３６％を超えるガラスではＢａＯとＰｂＯの合量が４０％未満のため光弾性定数が＋０．８×１０−１２Ｐａを越えてしまう。Ｐ２Ｏ５が３２〜３６％の範囲においてはＡｌ２Ｏ３を４％以上含んでいるため液相温度（ＬＴ）が高くなり、製造には不向きである。
　【００１２】
　上述したように、上述した各種第一の課題を解決し、光弾性定数、屈折率等が所定の範囲内にあり、液相温度が低く、量産可能な低光弾性定数ガラスは未だ得られていない。
　【００１３】
　第二の課題を以下に示す。
　【００１４】
　例えば、投写型カラー表示装置には、ガラス製プリズムが使用されているが（特公平７−１０９４４３号公報参照）、この種のガラスとしては、例えば、ホウケイ酸ガラス（ＢＫ７：ドイツ　ショット社製）が使用されている。しかし、このガラスは、光弾性定数が大きく、投写型カラー表示装置の用途でこのガラスを使用していると、光源の熱によりプリズムは部分的に加熱され、プリズム内に例えば２０〜３０℃の温度差が生じる。このように温度差が生じると、プリズム内に歪みが生じる。投写型カラー表示装置においても、近年、小型化が進んでおり、上記のような歪みが、映像を乱す原因となる。
　【００１５】
　これに対し、光弾性定数が小さいガラスとして、特開平９−４８６３１号公報に記載されたＢ２Ｏ３−ＰｂＯ−アルカリ酸化物系のガラスがある。しかし、このガラスは、着色するため光透過特性に劣るといった欠点がある。また、ＳｉＯ２−ＰｂＯ−アルカリ酸化物系のガラスは、光弾性定数は小さいが、光弾性定数を１．０×１０−１２Ｐａ程度以下にするためにはＰｂＯを多く含有させなくてはならず、このため４００ｎｍ付近の透過率が低くなるといった欠点がある。
　【００１６】
　さらに、ＪＯＵＲＮＡＬ　ＯＦ　ＴＨＥ　ＳＯＣＩＥＴＹ　ＯＦ　ＧＲＡＳＳ　ＴＥＣＨＮＯＬＯＧＹ（１９５７，３５９Ｔ−３６２Ｔ，「Ｔｈｅ　Ｅｆｆｅｃｔｓ　ｏｆ　ｔｈｅ　Ｐｏｌａｒｉｓａｔｉｏｎｎ　ｏｆ　ｔｈｅ　Ｃｏｎｓｔｉｔｕｅｎｔ　Ｉｏｎ　ｏｎ　ｔｈｅ　Ｐｈｏｔｏｅｌａｓｔｉｃ　Ｂｉｒｅｆｒｉｎｇｅｎｃｅ　ｏｆ　ｔｈｅ　Ｇｌａｓｓ」，Ｂｙ　ＭＥＧＵＭＩ　ＴＡＳＨＩＲＯ）には、Ｐ２Ｏ５−ＰｂＯ系の二成分系ガラスが開示されており、Ｐ２Ｏ５：４０．５ｗｔ％、ＰｂＯ：５９．５ｗｔ％の組成において光弾性定数が０になることが記載されている。しかしながら、この組成のガラスでは、化学的耐久性が悪く、空気中の水分などによりやけを生じやすいという欠点があるので実用性が低い。
　【００１７】
　上述した第二の課題から明らかなように、光弾性定数が小さく、着色がなく透過率が高くて光透過特性に優れ、かつ、化学的耐久性に優れた低光弾性定数ガラスは未だ得られていない。
　【００１８】
　本発明は上述した背景の下になされたものであり、上述した各種第一の課題を解決し、光弾性定数、屈折率等が所定の範囲内にあり、液相温度が低く、量産可能な低光弾性定数ガラスからなる光偏光制御素子等の提供を第一の目的とする。
　【００１９】
　また、上述した各種第二の課題を解決し、着色がなく透過率が高くて光透過特性に優れ、かつ、化学的耐久性に優れた低光弾性定数ガラスからなる光偏光制御素子等の提供を第二の目的とする。
　【００２０】
　さらに、計算した値に基づいて光弾性定数ガラスを構成する成分及びその含有量を決定して、所望の光弾性定数を有する光弾性定数ガラスを製造することのできる光弾性定数ガラスの製造方法等の提供を第三の目的とする。
　【００２１】
　【課題を解決するための手段】
　上記第一の目的を達成するために本第一発明に係る低光弾性定数ガラスからなる光偏光制御素子等は、以下に示す構成としてある。
　【００２２】
（構成１）Ｐ２Ｏ５を２０〜６０重量％含有し、かつ、ＢａＯ及び／又はＰｂＯを含有し、ＢａＯ＋ＰｂＯの含有量が４０〜７３重量％であるリン酸ガラスからなることを特徴とする光偏光制御素子。
　【００２３】
（構成２）ＢａＯを１０〜６０重量％含有することを特徴とする構成１記載の光偏光制御素子。
　【００２４】
（構成３）重量％で、Ｐ２Ｏ５を３０〜６０％、ＢａＯを１０〜６０％、及び、ＰｂＯを０〜５０％未満、含有し、かつ、ＢａＯ＋ＰｂＯが４０〜７０％、であるリン酸ガラスからなることを特徴とする構成１又は２記載の光偏光制御素子。
　【００２５】
（構成４）重量％で、Ｐ２Ｏ５を３５〜５６％、ＢａＯを１２〜５６％、及び、ＰｂＯを０〜４６未満％、含有し、かつ、ＢａＯ＋ＰｂＯが４３〜６５％、であるリン酸ガラスからなることを特徴とする構成３記載の光偏光制御素子。
　【００２６】
（構成５）Ｐ２Ｏ５−ＢａＯ系のガラスであって、Ｐ２Ｏ５を　２０〜７０重量％、及び、ＢａＯを３０〜６０重量％、含有するリン酸ガラスからなることを特徴とする光偏光制御素子。
　【００２７】
（構成６）Ｐ２Ｏ５−ＢａＯ系のガラスであって、Ｐ２Ｏ５を３０〜６０重量％、及び、ＢａＯを４０〜６０重量％、含有するリン酸ガラスからなることを特徴とする光偏光制御素子。
　【００２８】
（構成７）構成１乃至６記載の光偏光制御素子において、前記リン酸ガラスが、さらに、重量％で、Ｂ２Ｏ３を０〜４％未満、Ａｌ２Ｏ３を０〜３％未満、Ｎｂ２Ｏ５を０〜２％未満、ＷＯ３を０〜６％、ＭｇＯを０〜５％、ＣａＯを０〜６％、ＳｒＯを０〜６％、ＺｎＯを０〜６％、Ｌａ２Ｏ３を０〜３％、ＴｉＯ２を０〜５％、Ｌｉ２Ｏを０〜１％未満、Ｎａ２Ｏを０〜３％未満、Ｋ２Ｏを０〜３％、Ｃｓ２Ｏを０〜３％、Ｌｉ２Ｏ＋Ｎａ２Ｏを０〜５％未満、Ｎａ２Ｏ＋Ｋ２Ｏを０〜３％未満、Ｓｂ２Ｏ３を０〜０．５％未満、Ａｓ２Ｏ３を０〜２％、ＳｎＯ２を０〜２％、Ｓｂ２Ｏ３＋Ｂｉ２Ｏ３＋Ｔｌ２Ｏ３を０〜０．５％未満、含有することを特徴とする光偏光制御素子。
　【００２９】
（構成８）光弾性定数が、＋０．８×１０−１２Ｐａ〜−０．３×１０−１２Ｐａの範囲（ゼロを含む、以下同様）であることを特徴とする構成１乃至７記載の光偏光制御素子。
　【００３０】
（構成９）屈折率（ｎｄ）が、１．５７〜１．７３の範囲であることを特徴とする構成１乃至８記載の光偏光制御素子。
　【００３１】
（構成１０）４００ｎｍにおける外部透過率が７０％以上（１０ｍｍ厚）であることを特徴とする構成１乃至９記載の光偏光制御素子。
　【００３２】
　上記第二の目的を達成するために本第二発明に係る低光弾性定数ガラスからなる光偏光制御素子等は、以下に示す構成としてある。
　【００３３】
（構成１１）重量％で、Ｐ２Ｏ５を２３〜４２％、ＰｂＯを５０〜７３％、Ｎｂ２Ｏ５を０．５〜５％、含有するリン酸ガラスからなることを特徴とする光偏光制御素子。
　【００３４】
（構成１２）重量％で、Ｐ２Ｏ５を２５〜４０％、ＰｂＯを５２〜７１％、Ｎｂ２Ｏ５を１〜４％、含有するリン酸ガラスからなることを特徴とする構成１１記載の光偏光制御素子。
　【００３５】
（構成１３）構成１１又は１２記載の光偏光制御素子であって、前記リン酸ガラスが、さらに、重量％で、ＭｇＯを０〜１０％、ＣａＯを０〜１０％、ＳｒＯを０〜１０％、ＢａＯを０〜１５％、Ｂ２Ｏ３を０〜１０％、ＺｎＯを０〜８％、Ｓｂ２Ｏ３を０〜２％、Ａｓ２Ｏ３を０〜２％、ＳｎＯ２を０〜２％、含有することを特徴とする光偏光制御素子。
　【００３６】
（構成１４）構成１１乃至１３記載の光偏光制御素子であって、前記リン酸ガラスが、さらに、重量％で、ＴｉＯ２を０〜６％、Ｌｉ２Ｏを０〜５％、Ｎａ２Ｏを０〜５％、Ｋ２Ｏを０〜５％、Ａｌ２Ｏ３を０〜５％、含有することを特徴とする光偏光制御素子。
　【００３７】
（構成１５）重量％で、Ｐ２Ｏ５を２３〜４２％、ＰｂＯを５０〜７３％、ＢａＯを０〜１５％、Ｎｂ２Ｏ５を０．５〜５％、ＺｎＯを０〜８％、Ａｌ２Ｏ３を０〜５％、Ｌａ２Ｏ３を０〜３％、ＭｇＯを０〜１０％、ＣａＯを０〜１０％、ＳｒＯを０〜１０％、含有するリン酸ガラスからなることを特徴とする構成１１乃至１４記載の光偏光制御素子。
　【００３８】
（構成１６）重量％で、Ｐ２Ｏ５を２３〜４２％、ＰｂＯを５０〜７３％、ＢａＯを０〜１５％、Ｎｂ２Ｏ５を０．５〜５％、ＺｎＯを０〜８％含有するリン酸ガラスからなることを特徴とする構成１１乃至１５記載の光偏光制御素子。
　【００３９】
（構成１７）屈折率（ｎｄ）が、１．６９〜１．８４の範囲であることを特徴とする構成１１乃至１６記載の光偏光制御素子。
　【００４０】
（構成１８）光弾性定数が、＋１．０×１０−１２Ｐａ〜−１．５×１０−１２Ｐａの範囲（ゼロを含む、以下同様）であることを特徴とする構成１１乃至１７記載の光偏光制御素子。
　【００４１】
（構成１９）波長４００ｎｍにおける外部透過率が７３％以上であることを特徴とする構成１１乃至１８記載の光偏光制御素子。
　【００４２】
（構成２０）粉末耐水性（ＤＷ）が０．３重量％以下であることを特徴とする構成１乃至１９記載の光偏光制御素子。
　【００４３】
　上記第三の目的を達成するために本第三発明に係る光弾性定数ガラスの製造方法等は、以下に示す構成としてある。
　【００４４】
（構成２１）光弾性定数ガラスを構成する各成分に任意の固有光弾性定数値を当てはめ、これらの固有光弾性定数値に基づいて光弾性定数ガラスを構成する成分及びその含有量を決定して、所望の光弾性定数を有する光弾性定数ガラスを製造することを特徴とする光弾性定数ガラスの製造方法。
　【００４５】
（構成２２）光弾性定数ガラスを構成する各成分の１ｍｏｌ当たりの固有光弾性定数値（単位は１０−１２Ｐａ／ｍｏｌ）を、それぞれ、Ｐ２Ｏ５：０．０２９±０．０１、ＢａＯ：−０．０２１±０．０１、ＰｂＯ：−０．０３６±０．０１、Ｂ２Ｏ３：０．０５±０．０１、Ａｌ２Ｏ３：０．０１±０．０１、Ｎｂ２Ｏ５：０．１１±０．０１、ＷＯ３：０．０５±０．０１、ＭｇＯ：０．０４±０．０１、ＣａＯ：０．０１６±０．０１、ＳｒＯ：０．００８±０．０１、ＺｎＯ：０．０３７±０．０１、Ｌａ２Ｏ３：−０．０１±０．０１、ＴｉＯ２：０．０３±０．０１、Ｌｉ２Ｏ：０．０１５±０．０１、Ｎａ２Ｏ：０．０２５±０．０１、Ｋ２Ｏ：０．０３±０．０１、Ｃｓ２Ｏ：０．０３±０．０１、Ｓｂ２Ｏ３：０．０４±０．０１、Ｂｉ２Ｏ３：０．０５±０．０１、ＴｅＯ２：０．０５±０．０１、ＰｂＦ２：−０．０３±０．０１、ＢａＦ２：−０．０１５±０．０１とし、固有光弾性定数値×モル量の総和を計算し、この計算した値に基づいて光弾性定数ガラスを構成する成分及びその含有量を決定して、所望の光弾性定数を有する光弾性定数ガラスを製造することを特徴とする光弾性定数ガラスの製造方法。
　【００４６】
（構成２３）構成２１又は２２記載の光弾性定数ガラスの製造方法を用い、固有光弾性定数値×モル量の総和が、＋０．８×１０−１２Ｐａ〜−０．３×１０−１２Ｐａの範囲となるように成分及びその含有量を決定して製造したことを特徴とする光偏光制御素子。
　【００４７】
　また、本発明における他の発明は、以下に示す構成としてある。
　【００４８】
（構成２４）光偏光制御素子が、液晶プロジェクタ用のプリズムであることを特徴とする構成１乃至２０又は構成２３記載の光偏光制御素子。
　【００４９】
（構成２５）光偏光制御素子が、偏光ビームスプリッタであることを特徴とする構成１乃至２０又は構成２３記載の光偏光制御素子。
　【００５０】
（構成２６）構成１乃至２０又は構成２３乃至２５記載の光偏光制御素子を組み込んだことを特徴とする液晶プロジェクタ。
　【００５１】
　【作用】
　構成１において、ＢａＯ及びＰｂＯの両成分を含有する場合にあっては、ＢａＯの固有光弾性定数がマイナスであることを利用し、ＢａＯを含有させることで、光弾性定数値を低く抑えたままで、ＰｂＯの含有量を少なくでき、環境に対する安全性を高めることができる。また、ＢａＯとＰｂＯの合量を規定することで液相温度を下げる効果がある。
　ＢａＯを含有し、ＰｂＯを含有しない場合は、下記構成５〜６等に該当する。
　ＰｂＯを５０重量％未満含有する場合は、下記構成３〜４等に該当する。
　ＰｂＯを５０〜７３重量％含有する場合は、下記構成１１〜２０等に該当する。
　【００５２】
　構成２によれば、ＢａＯの含有量を所定の範囲に調整することで、光弾性定数値を＋０．８×１０−１２Ｐａ〜−０．３×１０−１２Ｐａの範囲内とすることが可能となる。
　【００５３】
　構成３によれば、構成１及び２の効果に加え、ＰｂＯの含有量を規定することで屈折率（ｎｄ）を１．７３以下にすることができる。したがって、光弾性定数が＋０．８×１０−１２Ｐａ〜−０．３×１０−１２Ｐａの範囲でかつ屈折率（ｎｄ）が１．５７〜１．７３である液相温度の低い、量産可能な低光弾性定数ガラスからなる光偏光制御素子が得られる。
　【００５４】
　構成４によれば、構成３における各組成範囲をより好ましいものとし、各種特性の向上を図ることができる。
　なお、液相温度は９００℃未満が好ましく、８８０℃以下がさらに好ましい。
　【００５５】
　構成５によれば、ＢａＯの固有光弾性定数がマイナスであることを利用し、ＰｂＯを含まない鉛フリーのリン酸系低光弾性定数ガラスをつくることが可能となる。また、ＢａＯの含有量を所定の範囲に調整することで、光弾性定数値を＋０．８×１０−１２Ｐａ〜−０．３×１０−１２Ｐａの範囲内とすることが可能となる。
　【００５６】
　構成６によれば、構成５における各組成範囲をより好ましいものとし、各種特性の向上を図ることができる。
　【００５７】
　構成７によれば、構成１乃至６の効果に加え、これらの成分を加えることで、光弾性定数値、液相温度、屈折率、透過率、安定性、耐光性、化学的耐久性などの各種特性を制御し特性の向上を図ることが可能となる。
　【００５８】
　構成８によれば、光弾性定数値を＋０．８×１０−１２Ｐａ〜−０．３×１０−１２Ｐａの範囲内とすることで、例えば液晶プロジェクタにおける偏光ビームスプリッタを構成する基板やプリズム基体としてより好適に使用できる。
　【００５９】
　構成９によれば、屈折率（ｎｄ）を１．５７〜１．７３の中屈折率の範囲内とすることで、液晶プロジェクタにおける偏光ビームスプリッタを構成する基板やプリズム基体としてより好適に使用できる。
　【００６０】
　構成１０によれば、４００ｎｍにおける外部透過率を７０％以上（１０ｍｍ厚）とすることで、液晶プロジェクタにおける偏光ビームスプリッタを構成する基板やプリズム基体として好適に使用できる。
　【００６１】
　構成１１によれば、Ｐ２Ｏ５−ＰｂＯ系ガラスにＮｂ２Ｏ５を添加することにより、ガラス化範囲が広がり、光弾性定数が＋１．０×１０−１２Ｐａ〜−１．５×１０−１２Ｐａの範囲内にあり、１０ｍｍ厚のガラスの４００ｎｍにおける外部透過率が７３％以上で、かつ、粉末耐水性（ＤＷ）が０．３重量％以下であり、優れた特性を有する低光弾性定数ガラスからなる光偏光制御素子が得られる。
　【００６２】
　構成１２によれば、構成１１における各組成範囲をより好ましいものとし、各種特性の向上を図ることができる。
　【００６３】
　構成１３及び１４によれば、構成１１及び１２の効果に加え、これらの成分を加えることで、光弾性定数値、液相温度、耐失透性、着色回避、屈折率、透過率、安定性、耐光性、化学的耐久性などの各種特性を制御し特性の向上を図ることが可能となる。
　【００６４】
　構成１５及び１６は、構成１１乃至１４について、製造や実施製品として適した好ましい具体的組成及びその範囲の一例を示したものである。
　【００６５】
　構成１７によれば、屈折率（ｎｄ）を１．６９〜１．８４の範囲内とすることで、液晶プロジェクタにおける偏光ビームスプリッタを構成する基板やプリズム基体として好適に使用できる。
　【００６６】
　構成１８によれば、光弾性定数値を＋１．０×１０−１２Ｐａ〜−１．５×１０−１２Ｐａの範囲内とすることで、例えば液晶プロジェクタにおける偏光ビームスプリッタを構成する基板やプリズム基体として好適に使用できる。
　【００６７】
　構成１９によれば、４００ｎｍにおける外部透過率を７３％以上（１０ｍｍ厚）とすることで、液晶プロジェクタにおける偏光ビームスプリッタを構成する基板やプリズム基体として好適に使用できる。
　【００６８】
　構成２０によれば、粉末耐水性（ＤＷ）が０．３重量％以下とすることで、化学的耐久性等に優れた光偏光制御素子が得られる。
　【００６９】
　構成２１乃至２３によれば、光弾性定数ガラスを構成する各成分に任意の固有光弾性定数値を当てはめ、固有光弾性定数値×モル量の総和を計算し、この計算した値に基づいて光弾性定数ガラスを構成する成分及びその含有量を決定して、所望の光弾性定数を有する光弾性定数ガラス等を製造することが可能となる。
　【００７０】
　構成２４乃至２６によれば、光偏光制御素子として、これらを作成することで、優れた性能を有する製品を得ることができる。
　【００７１】
　以下、本発明を詳細に説明する。
　【００７２】
　まず、第一の発明について説明する。
　【００７３】
　第一発明の光偏光制御素子は、少なくともＰ２Ｏ５とＢａＯを含むリン酸ガラスからなることを特徴とする。
　【００７４】
　含有量の限定理由を説明すると次のとうりである。
　【００７５】
　Ｐ２Ｏ５は、燐酸塩ガラスにおいてガラス形成成分として欠かせない成分であり、２０％未満になると失透性が悪くなる。また７０％を超えると耐久性が悪化する。よってＰ２Ｏ５の含有量は２０〜７０％の範囲に限定される。Ｐ２Ｏ５−ＢａＯ系の場合、好ましい範囲は３０〜６０％、より好ましい範囲は３２〜５９％である。また、Ｐ２Ｏ５−ＢａＯ−ＰｂＯ系の場合は、好ましい範囲は３０〜６０％、より好ましい範囲は３５〜５６％である。
　【００７６】
　ＢａＯは、固有光弾性定数がマイナスなため光弾性定数を小さくするために有効な成分である。また、ＰｂＯは、ＢａＯと同様に固有光弾性定数がマイナスなため光弾性定数を小さくするために有効な成分である。
　【００７７】
　ＢａＯとＰｂＯは合量で４０％未満になると光弾性定数が＋０．８×１０−１２Ｐａを越えてしまう。一方７３％を超えると液相温度が高くなるためＢａＯとＰｂＯの合量は４０〜７３の範囲に限定される。ＢａＯとＰｂＯの合量の好ましい範囲は４２〜７０％、より好ましい範囲は４２〜６８％、さらに好ましい範囲は４３〜６５％の範囲である。
　【００７８】
　なお、ＢａＯは、６０％を超えると失透性が悪くなる。また、所望の屈折率、光弾性定数を得るためにはＢａＯは１０％未満が好ましい。よってＢａＯの含有量は１０〜６０％の範囲に限定される。Ｐ２Ｏ５−ＢａＯ系の場合、好ましい範囲は３０〜６０％、より好ましい範囲は４０〜６０％である。また、Ｐ２Ｏ５−ＢａＯ−ＰｂＯ系の場合は、好ましい範囲は１２〜５６％である。
　【００７９】
　また、ＰｂＯが５０％以上になると屈折率が１．７３を越えてしまうことがある。よって屈折率を１．７３以下にする場合はＰｂＯの含有量は０〜５０％未満が好ましい。同様の観点から、好ましいＰｂＯの範囲は０〜４６％未満である。なお、環境に配慮すればＰｂＯは実質的にゼロであることが好ましい。
　【００８０】
　任意成分であるＢ２Ｏ３は、Ｐ２Ｏ５−ＰｂＯ−ＢａＯ系ガラス、Ｐ２Ｏ５−ＢａＯ系ガラスに適量添加すると液相温度を下げる効果がある。しかしながら、Ｂ２Ｏ３が４％以上になるとガラスの化学的耐久性が悪くなるか、あるいは光弾性定数が＋０．８×１０−１２Ｐａを越えることがある。そのためＢ２Ｏ３は０〜４％未満が好ましい。さらに好ましくは０〜２％の範囲である。
　【００８１】
　Ｎｂ２Ｏ５、ＷＯ３は、共にＰ２Ｏ５−ＰｂＯ−ＢａＯ系ガラス、Ｐ２Ｏ５−ＢａＯ系ガラスに適量添加すると液相温度を下げる効果がある。さらに屈折率を高くする効果があるため本第一発明において屈折率が１．６５〜１．７３付近のガラスを作るのに効果的である。しかしながら、Ｎｂ２Ｏ５が２％以上で、ＷＯ３が６％を超えると着色が強くなるか、あるいは光弾性定数が＋０．８×１０−１２Ｐａを越えてしまうため、Ｎｂ２Ｏ５は０〜２％未満、ＷＯ３は０〜６％の範囲に限定される。好ましくはＮｂ２Ｏ５が０〜１．５％で、ＷＯ３が０〜４％の範囲である。
　【００８２】
　ＭｇＯ、ＣａＯ、ＳｒＯは適量添加により液相温度を下げる効果があり、屈折率、光弾性定数の調整が可能である。しかしながら、ＭｇＯが５％を超え、ＣａＯが６％を超え、ＳｒＯが６％を超えると液相温度が上がるか、あるいは光弾性定数が＋０．８×１０−１２Ｐａを越えてしまうため、ＭｇＯは０〜５％、ＣａＯは０〜６％、ＳｒＯは０〜６％に限定される。好ましくはＭｇＯが０〜２％、ＣａＯが０〜４％、ＳｒＯが０〜４％の範囲である。
　【００８３】
　Ｌｉ２Ｏ、Ｎａ２Ｏ、Ｋ２Ｏ、Ｃｓ２Ｏは、Ｐ２Ｏ５−ＰｂＯ−ＢａＯ系ガラス、Ｐ２Ｏ５−ＢａＯ系ガラスに適量添加すると液相温度を下げ、熔解性を良くする効果がある。しかしながら、Ｌｉ２Ｏが１％以上になり、Ｎａ２Ｏが３％を超え、Ｋ２Ｏが３％を超え、Ｃｓ２Ｏが３％を超えると液相温度が上がるか、あるいは光弾性定数が＋０．８×１０−１２Ｐａを越えてしまう。そのため、Ｌｉ２Ｏは０〜１％未満、Ｎａ２Ｏは０〜３％、Ｋ２Ｏは０〜３％、Ｃｓ２Ｏは０〜３％の範囲に限定される。またＬｉ２ＯとＮａ２Ｏの合量が５％以上でかつＮａ２ＯとＫ２Ｏの合量が３％以上になると液相温度が上がるため、Ｌｉ２ＯとＮａ２Ｏの合量は０〜５％未満に、Ｎａ２ＯとＫ２Ｏの合量は０〜３％未満に限定される。
　【００８４】
　任意成分であるＴｉＯ２、Ａｌ２Ｏ３、ＺｎＯ、Ｌａ２Ｏ３は、適量添加によりガラスの化学的耐久性を良くする。しかしながら、ＴｉＯ２が５％を超え、Ａｌ２Ｏ３が３％以上で、ＺｎＯが６％を超え、Ｌａ２Ｏ３が３％を超えると光弾性定数が＋０．８×１０−１２Ｐａを超える。したがって、ＴｉＯ２は０〜５％、Ａｌ２Ｏ３は０〜３％未満、ＺｎＯは０〜６％、Ｌａ２Ｏ３は０〜３％の範囲に限定される。
　【００８５】
　任意成分であるＳｂ２Ｏ３、Ａｓ２Ｏ３、ＳｎＯ２は消色剤および清澄剤として有効である。しかし、Ｓｂ２Ｏ３が０．５％以上、Ａｓ２Ｏ３とＳｎＯ２を２％を超えて添加すると液相温度が上がる。そのためＳｂ２Ｏ３、Ａｓ２Ｏ３、ＳｎＯ２の含量はそれぞれＳｂ２Ｏ３は０〜０．５％未満、Ａｓ２Ｏ３は０〜２％、ＳｎＯ２は０〜２％の範囲に限定される。
　【００８６】
　Ｆは、清澄剤として全アニオン中２原子％まで含めることができる。また、均質性に影響を与えない量であれば、例えば、全アニオン中１０原子％まで含めることもできる。
　【００８７】
　ＳｉＯ２、Ｙ２Ｏ３、Ｇｄ２Ｏ３、ＺｒＯ２、Ｔａ２Ｏ５、Ｂｉ２Ｏ３、ＴｅＯ２、ＧｅＯ２、Ｉｎ２Ｏ３、Ｒｂ２Ｏ３、Ｔｌ２Ｏ３も本発明の効果を損なわない範囲内で添加可能である。
　【００８８】
　第一発明の低光弾性定数ガラスを製造する際には、原料として、Ｐ２Ｏ５については正燐酸（Ｈ３ＰＯ４）、メタ燐酸塩、五酸化二燐等を、また他の成分については炭酸塩、硝酸塩、酸化物等を適宜用いることが可能である。本発明の光偏光制御素子を製造する方法としては、これらの原料を所望の割合に秤取し、混合して調合原料とし、これを９００〜１２００℃に加熱した熔解炉に投入し、熔解、清澄後、撹拌し、均一化してから鋳型に鋳込み徐冷することにより得られたガラス塊を、所望形状にカットする方法、予め所望形状の鋳型を用意し、この鋳型に鋳込んで成形する方法等が挙げられる。また、成形後のガラスの表面に光学薄膜やその他の機能性薄膜等を成膜することができる。光偏光制御素子がプリズムである場合の形状としては、三角又は台形の側面をもつ角柱等が挙げられる。
　【００８９】
　次に、第三の発明について説明する。
　【００９０】
　第三発明は、光弾性定数ガラスを構成する各成分に任意の固有光弾性定数値を当てはめ、これらの固有光弾性定数値から計算した値に基づいて光弾性定数ガラスを製造することを特徴とする。
　【００９１】
　具体的には、例えば、光弾性定数ガラスを構成する各成分の１ｍｏｌ当たりの固有光弾性定数値（単位は１０−１２Ｐａ／ｍｏｌ）を、それぞれ、Ｐ２Ｏ５：０．０２９、ＢａＯ：−０．０２１、ＰｂＯ：−０．０３６、Ｂ２Ｏ３：０．０５、Ａｌ２Ｏ３：０．０１、Ｎｂ２Ｏ５：０．１１、ＷＯ３：０．０５、ＭｇＯ：０．０４、ＣａＯ：０．０１６、ＳｒＯ：０．００８、ＺｎＯ：０．０３７、Ｌａ２Ｏ３：−０．０１、ＴｉＯ２：０．０３、Ｌｉ２Ｏ：０．０１５、Ｎａ２Ｏ：０．０２５、Ｋ２Ｏ：０．０３、Ｃｓ２Ｏ：０．０３、Ｓｂ２Ｏ３：０．０４、Ｂｉ２Ｏ３：０．０５、ＴｅＯ２：０．０５、ＰｂＦ２：−０．０３、ＢａＦ２：−０．０１５とし、固有光弾性定数値×モル量の総和を計算し、この計算した値に基づいて光弾性定数ガラスを構成する成分及びその含有量を決定して、所望の光弾性定数を有する光弾性定数ガラスを製造する。この際、光弾性定数値だけでなく、屈折率、透過率、液相温度、熔解性、化学的耐久性、着色等を考慮して成分及びその含有量を決定できる。
　【００９２】
　なお、光弾性定数ガラスを構成する各成分の１ｍｏｌ当たりの固有光弾性定数値（単位は１０−１２Ｐａ／ｍｏｌ）は上記値に限定されず、例えば、Ｐ２Ｏ５：０．０２９±０．０１、ＢａＯ：−０．０２１±０．０１、ＰｂＯ：−０．０３６±０．０１、Ｂ２Ｏ３：０．０５±０．０１、Ａｌ２Ｏ３：０．０１±０．０１、Ｎｂ２Ｏ５：０．１１±０．０１、ＷＯ３：０．０５±０．０１、ＭｇＯ：０．０４±０．０１、ＣａＯ：０．０１６±０．０１、ＳｒＯ：０．００８±０．０１、ＺｎＯ：０．０３７±０．０１、Ｌａ２Ｏ３：−０．０１±０．０１、ＴｉＯ２：０．０３±０．０１、Ｌｉ２Ｏ：０．０１５±０．０１、Ｎａ２Ｏ：０．０２５±０．０１、Ｋ２Ｏ：０．０３±０．０１、Ｃｓ２Ｏ：０．０３±０．０１、Ｓｂ２Ｏ３：０．０４±０．０１、Ｂｉ２Ｏ３：０．０５±０．０１、ＴｅＯ２：０．０５±０．０１、ＰｂＦ２：−０．０３±０．０１、ＢａＦ２：−０．０１５±０．０１とすることができ、この固有光弾性定数値に基づいて光弾性定数ガラスを構成する成分及びその含有量を決定して、所望の光弾性定数を有する光弾性定数ガラスを製造することもできる。
　【００９３】
　なお、上記以外の成分を加える場合についても光弾性定数の実測値からその成分の固有光弾性定数値を簡単に求めることができ、上記と同様に利用できる。
　【００９４】
　第一及び第三発明に係る光偏光制御素子は、偏光変調を行う空間光変調素子、偏光ビームスプリッタを構成する基板やプリズム基体、その他、電子光学用ガラス基板や電子光学用ガラス部品などとして使用できる。特に、投写型カラー表示装置（液晶プロジェクタなど）等の高温になる機器内で使用する場合に最適である。
　また、本発明の液晶プロジェクタは、ＬＣＤパネル、偏光プリズム、プロジェクションレンズ、光源等を含み、その偏光プリズムとして構成１〜２０、構成２３〜２５の光偏光制御素子を組み込んだことが特徴である。偏光プリズム以外のシステム構成に特に制限はなく、前述した反射型でも、透過型でもよいが、反射型の場合、例えば、図２のような構成が挙げられる。
　【００９５】
　次に、第二の発明について説明する。
　【００９６】
　第二発明の光偏光制御素子は、重量％で、Ｐ２Ｏ５を２３〜４２％、ＰｂＯを５０〜７３％、Ｎｂ２Ｏ５を０．５〜５％、含むリン酸ガラスからなることを特徴とする。
　この光偏光制御素子は、屈折率（ｎｄ）が１．６９〜１．８４を実現できる。また、光弾性定数としては＋１．０×１０−１２Ｐａ〜−１．５×１０−１２Ｐａ、特に、＋０．４×１０−１２Ｐａ〜−０．４×１０−１２Ｐａ、さらに、＋０．２×１０−１２Ｐａ〜−０．２×１０−１２Ｐａ、が実現できる。
　【００９７】
　これらの必須成分の含有量の限定理由を説明すると次のとうりである。
　【００９８】
　Ｐ２Ｏ５は、燐酸塩ガラスにおいてガラス形成成分として欠かせない成分である。Ｐ２Ｏ５の含有量が、２３重量％未満になると耐失透性が悪くなる。また、４２重量％を超えると耐久性が悪化する。したがって、Ｐ２Ｏ５の含有量は２３〜４２重量％の範囲に限定される。同様の観点から、好ましいＰ２Ｏ５の含有量の範囲は２５〜４０重量％である。
　【００９９】
　ＰｂＯは、光弾性定数を＋１．０×１０−１２Ｐａ〜−１．５×１０−１２Ｐａの範囲以下とするために有効な成分である。ＰｂＯの含有量が、５０重量％未満になると光弾性定数は＋１．０×１０−１２Ｐａ以上になってしまう。また、７３重量％を超えると耐失透性が悪くなる。したがって、ＰｂＯの含有量は５０〜７３重量％の範囲が好ましい。同様の観点から、好ましいＰｂＯの含有量の範囲は５２〜７１重量％である。
　【０１００】
　Ｎｂ２Ｏ５はＰ２Ｏ５−ＰｂＯ系ガラスに０．５〜５重量％の範囲で添加すると化学的耐久性が良くなるとともに液相温度を大きく下げる効果があるため本発明に有効な成分である。
　Ｎｂ２Ｏ５の含有量が、０．５重量％未満になると上記の効果が得られなくなる。また、５重量％を超えると着色が強くなる。したがって、Ｎｂ２Ｏ５の含有量は０．５〜５重量％の範囲が好ましい。同様の観点から、好ましいＰ２Ｏ５の含有量の範囲は１〜４重量％である。
　【０１０１】
　任意成分であるＭｇＯ、ＣａＯ、ＳｒＯ、ＢａＯ、Ｂ２Ｏ３、ＺｎＯは、本発明のＰ２Ｏ５−ＰｂＯ−Ｎｂ２Ｏ５系ガラスに適量添加することにより液相温度を下げる効果があるとともに、光弾性定数の調整が可能である。しかし、ＭｇＯが１０重量％を超え、ＣａＯが１０重量％を超え、ＳｒＯが１０重量％を超え、ＢａＯが１５重量％を超え、Ｂ２Ｏ３が１０重量％を超え、あるいは、ＺｎＯが８重量％を超えると耐失透性が悪化する。このため、ＭｇＯは０〜１０重量％、ＣａＯは０〜１０重量％、ＳｒＯは０〜１０重量％、ＢａＯは０〜１５重量％、Ｂ２Ｏ３は０〜１０重量％、ＺｎＯは０〜８重量％の範囲に限定される。好ましくは、ＭｇＯが０〜８重量％、ＣａＯが０〜８重量％、ＳｒＯが０〜８重量％、ＢａＯが０〜１２重量％、Ｂ２Ｏ３が０〜８重量％、ＺｎＯが０〜６重量％の範囲である。
　【０１０２】
　任意成分であるＳｂ２Ｏ３、Ａｓ２Ｏ３、ＳｎＯ２は、消色材及び清澄剤として有効である。しかし、いずれの成分も２重量％を超えて添加すると耐失透性が悪化する。このため、Ｓｂ２Ｏ３、Ａｓ２Ｏ３、ＳｎＯ２の含有量は、それぞれ、０〜２重量％の範囲に限定される。
　【０１０３】
　任意成分であるＴｉＯ２、Ｌｉ２Ｏ、Ｎａ２Ｏ、Ｋ２Ｏ、Ａｌ２Ｏ３は、適量添加することにより光弾性定数の調整が可能である。しかしながら、ＴｉＯ２が６重量％を超え、Ｌｉ２Ｏが５重量％を超え、Ｎａ２Ｏが５重量％を超え、Ｋ２Ｏが５重量％を超え、Ａｌ２Ｏ３が５重量％を超えると耐失透性が悪化する。このため、ＴｉＯ２は０〜６重量％、Ｌｉ２Ｏは０〜５重量％、Ｎａ２Ｏは０〜５重量％、Ｋ２Ｏは０〜５重量％、Ａｌ２Ｏ３は０〜５％重量の範囲に限定される。好ましくは、ＴｉＯ２が０〜４重量％、Ｌｉ２Ｏが０〜４重量％、Ｎａ２Ｏが０〜４重量％、Ｋ２Ｏが０〜４重量％、Ａｌ２Ｏ３が０〜４％重量の範囲である。
　【０１０４】
　Ｆは、ガラスに含まれる酸素に置き換わってガラス中に入ることにより４００ｎｍ付近の透過率を極めて良好にする効果がある。しかし、ガラスに含まれる全酸素量のうち３０重量％を超えてＦに置換すると耐失透性が悪くなるため、置換の範囲は０〜３０重量％の範囲に限定される。好ましくは、０〜２０％重量の範囲である。
　【０１０５】
　その他、ＳｉＯ２、Ｃｓ２Ｏ、Ｌａ２Ｏ３、Ｙ２Ｏ３、Ｇｄ２Ｏ３、ＷＯ３、ＺｒＯ２、Ｔａ２Ｏ５、Ｂｉ２Ｏ３、ＴｅＯ２、ＧｅＯ２の各成分も本発明の特性を失わぬ範囲で添加することが可能である。
　ここで、耐候性、耐失透性に優れた光偏光制御素子としては、構成１５に記載の、重量％で、Ｐ２Ｏ５を２３〜４２％、ＰｂＯを５０〜７３％、ＢａＯを０〜１５％、Ｎｂ２Ｏ５を０．５〜５％、ＺｎＯを０〜８％、Ａｌ２Ｏ３を０〜５％、Ｌａ２Ｏ３を０〜３％、ＭｇＯを０〜１０％、ＣａＯを０〜１０％、ＳｒＯを０〜１０％、含有するリン酸ガラスからなる光偏光制御素子が挙げられる。特に、構成１５に記載の、重量％で、Ｐ２Ｏ５を２３〜４２％、ＰｂＯを５０〜７３％、ＢａＯを０〜１５％、Ｎｂ２Ｏ５を０．５〜５％、ＺｎＯを０〜８％、含有するリン酸ガラスからなる光偏光制御素子が好ましい。
　【０１０６】
　上記組成を有する第二発明における低光弾性定数ガラスは、粉末耐水性（ＤＷ）が０．３重量％以下であって、化学的耐久性に優れる。
　【０１０７】
　第二発明における低光弾性定数ガラスを製造する際には、原料として、Ｐ２Ｏ５については正燐酸（Ｈ３ＰＯ４）、メタ燐酸塩、五酸化二燐等を、他の成分については炭酸塩、硝酸塩、酸化物、フッ化物等を適宜用いることが可能である。本発明の光偏光制御素子を製造する方法としては、これらの原料を所望の割合に秤取し、混合して調合原料とし、これを９００〜１２００℃に加熱した溶融炉に投入し、熔解、清澄後、撹拌し均一化してから鋳型に鋳込み徐冷することにより得られたガラス塊を、所望形状にカットする方法、予め所望形状の鋳型を用意し、この鋳型に鋳込んで成形する方法等が挙げられる。また、成形後のガラスの表面に光学薄膜やその他の機能性薄膜等を成膜することができる。光偏光制御素子がプリズムである場合の形状としては、三角又は台形の側面をもつ角柱等が挙げられる。
　【０１０８】
　第二発明に係る光偏光制御素子は、偏光変調を行う空間光変調素子、偏光ビームスプリッタを構成する基板やプリズム基体、その他、電子光学用ガラス基板や電子光学用ガラス部品などとして使用できる。特に、投写型カラー表示装置（液晶プロジェクタなど）等の高温になる機器内で使用する場合に最適である。
　また、本発明の液晶プロジェクタは、ＬＣＤパネル、偏光プリズム、プロジェクションレンズ、光源等を含み、その偏光プリズムとして構成１〜２０、構成２３〜２５の光偏光制御素子を組み込んだことが特徴である。偏光プリズム以外のシステム構成に特に制限はなく、前述した反射型でも、透過型でもよいが、反射型の場合、例えば、図２のような構成が挙げられる。
　【０１０９】
　【実施例】
　以下、実施例にもとづき本第一及び第三発明をさらに詳細に説明する。
　【０１１０】
実施例１〜１７及び比較例１〜５
　表１〜３に示す調合組成（重量％）に従って、常法により、低光弾性定数ガラスを作製した。調合原料としては、Ｐ２Ｏ５については正燐酸（Ｈ３ＰＯ４）、メタ燐酸塩、五酸化二燐等を用い、他の成分については炭酸塩、硝酸塩、酸化物等を用いた。これらの原料を所望の割合に秤取し、混合して調合原料とし、これを９００〜１２００℃に加熱した熔解炉に投入し、熔解、清澄後、撹拌し、均一化してから鋳型に鋳込み徐冷することにより、実施例１〜１７及び比較例１〜５の光偏光制御素子を得た。
　【０１１１】
　上記で得られた光偏光制御素子について屈折率（ｎｄ）、低光弾性定数、及びＬ．Ｔ（液相温度）を測定した。実施例１〜９の結果を表１に、実施例１０〜１７の結果を表２に、比較例１〜５の結果を表３にそれぞれ示す。
　【０１１２】
　【表１】
　【０１１３】
　【表２】
　【０１１４】
　【表３】
　【０１１５】
　なお、「光弾性定数」は、Ｈｅ−Ｎｅレーザー光を用い、２０ｍｍφ、高さ１５．８ｍｍで対面研磨したガラスに一直線方向に圧縮荷重を加えたときにガラスの中心に生じる光路差を測定して求めた。
　【０１１６】
　また、「Ｌ．Ｔ（液相温度）」は、７００〜１１００℃の温度勾配のついた炉内にガラスを放置し、３０分後に取り出し、軟化したガラスの結晶の有無を顕微鏡にて観察し、結晶が認められない一番低い温度を示す。表中「Ｌ．Ｔ認めず」はどの温度域でも結晶がなかったことを意味する。
　【０１１７】
評価
　実施例１〜１７の光偏光制御素子は屈折率（ｎｄ）が１．５７〜１．７３の中屈折率において光弾性定数が−０．３×１０−１２Ｐａ〜＋０．８×１０−１２Ｐａでかつ液相温度の低いガラスである。
　【０１１８】
　比較例１、２は、上述した特開平２−１８８４４２号公報の実施例２０、２６に記載のガラスである。比較例１はＢａＯとＰｂＯの合量が４０重量％未満のため光弾性定数が＋０．８×１０−１２Ｐａを越えてしまうことになる。比較例２はＡｌ２Ｏ３を３％以上含んでいるため液相温度が高い。
　【０１１９】
　比較例３、４は、上述した特開昭５０−７１７０８号公報の実施例における表３中の２と表１中の２１に記載のガラスである。比較例３はＰｂＯを５０％以上含んでいるため屈折率（ｎｄ）が１．７３を越えてしまう。比較例４はＮｂ２Ｏ５を２％以上含んでいるため光弾性定数が＋０．８×１０−１２Ｐａを越えてしまうことになる。
　【０１２０】
　比較例５は、Ｆを多く含んでいるため光弾性定数が＋０．８×１０−１２Ｐａを越えてしまい、液相温度も高い。
　【０１２１】
　なお、透過率を測定したところ、実施例１〜１７の低光弾性定数ガラスは４００ｎｍ付近の透過率（１０ｍｍ厚）が７０〜９０％と高いが、比較例３、４のガラスは４００ｎｍ付近の透過率が７０％未満と低かった。
　【０１２２】
実施例１８
　表４、５は、表１、２における実施例１〜１７の各組成の含有量をｍｏｌ％で換算表示したものである。また、表４、５において、「光弾性定数：実測値」は表１、２の実施例における光弾性定数の実測値の値であり、「光弾性定数：計算値」は各成分に表４、５に示す「固有光弾性定数値」を当てはめ、これらの固有光弾性定数値から固有光弾性定数値×モル量の総和を計算して求めた値である。「固有光弾性定数値」の算出方法は既存の組成（約１００種）と光弾性定数値が公知なものについて各成分に任意のｍｏｌ固有光弾性定数値を当てはめていき、最も実測値と近似した値を固有光弾性定数値とした。その結果、計算値は実測値に近い値が得られた。
　【０１２３】
　【表４】
　【０１２４】
　【表５】
　【０１２５】
実施例１９
　実施例１〜１７の光偏光制御素子として液晶プロジェクタにおける偏光ビームスプリッタを構成する基板及びプリズム基体を作製し、これらを組み込み液晶プロジェクタを得た。液晶プロジェクタ使用時に、プリズム基体の加熱側の温度は１５０℃で冷却側の温度は５０℃となり温度差は１００℃となったが、光弾性による影響は認められなかった。
　【０１２６】
　次に、実施例にもとづき第二発明をさらに詳細に説明する。
　【０１２７】
実施例２０〜３０及び比較例６〜１４
　表６に示す調合組成（重量％）に従って、常法により、調合原料を調製した。原料としては、Ｐ２Ｏ５については正燐酸（Ｈ３ＰＯ４）、メタ燐酸塩、五酸化二燐等を用い、他の成分については炭酸塩、硝酸塩、酸化物、フッ化物等を適宜用いた。これらの原料を所望の割合に秤取し、混合して調合原料とし、これを９００〜１２００℃に加熱した溶融炉に投入し、熔解、清澄後、撹拌し均一化してから鋳型に鋳込み徐冷することにより、実施例２０〜３０及び比較例６〜１４の光偏光制御素子を得た。
　【０１２８】
　上記で得られた光偏光制御素子について表６及び表７に示す特性評価を行った。
　【０１２９】
　なお、表中の「Ｄｗ」は、ガラスの比重に相当する質量の粉末ガラス（粒度４２０〜５９０μｍ）を白金かごに入れ、それを純水（ｐＨ＝６．５〜７．５）８０ｍｌの入った石英ガラス製丸底フラスコ内に浸漬し、沸騰水浴中で６０分間処理し、その質量減（％）を示した。
　【０１３０】
　「Ｔ４００ｎｍ」は、１０ｍｍ厚に両面研磨したガラスの波長４００ｎｍにおける外部透過率を示す。
　【０１３１】
　「光弾性定数」は、Ｈｅ−Ｎｅレーザー光を用い、２０ｍｍφ、高さ１５．８ｍｍで対面研磨したガラスに一直線方向に圧縮荷重を加えたときにガラスの中心に生じる光路差を測定して求めた。
　【０１３２】
　「Ｌ．Ｔ」は、５００〜９００℃の温度勾配のついた炉内にガラスを放置し、３０分後に取り出し、軟化したガラスの結晶の有無を顕微鏡にて観察し、結晶が認められない一番低い温度を示す。
　【０１３３】
　【表６】
　【０１３４】
　【表７】
　【０１３５】
評価
　比較例６は従来技術として上述したＰ２Ｏ５−ＰｂＯ二成分系ガラスであるが、Ｎｂ２Ｏ５を含んでいないためＤｗが０．４重量％と耐水性に劣る。
　比較例７は同様にＰ２Ｏ５−ＰｂＯ二成分系ガラスであるが、Ｎｂ２Ｏ５を含んでいないため熔解中失透してしまう。
　比較例８及び９は従来技術として上述したＳｉＯ２−ＰｂＯ−アルカリ酸化物系のガラスであるが、ＰｂＯの多い比較例８は透過率が悪く、ＰｂＯの少ない比較例９は低光弾性定数が大きくなる。
　比較例１０は従来技術として上述したホウケイ酸ガラス（ＢＫ７）であるが、光弾性定数が非常に大きくなる。
　一方、実施例２０〜３０の光偏光制御素子は、Ｐ２Ｏ５−ＰｂＯ系ガラスにＮｂ２Ｏ５を添加することにより、ガラス化範囲が広がり、光弾性定数が＋１．０×１０−１２Ｐａ〜−１．５×１０−１２Ｐａの範囲内にあり、１０ｍｍ厚のガラスの４００ｎｍにおける外部透過率が７３％以上で、かつ、粉末耐水性（ＤＷ）が０．３重量％以下であり、優れた特性を有する。
　なお、比較例１１〜１４は第二発明の組成の範囲外であるので第二発明に比べ特性に劣る。
　【０１３６】
実施例３１〜４５
　表８及び表９に示す調合組成（重量％）としたこと以外は、上述した実施例と同様にして光偏光制御素子を作製し、同様に評価を行った。実施例３１〜３８の結果を表８に、実施例３９〜４５の結果を表９に、それぞれ示す。
　その結果、上述した実施例と同様に優れた特性を有することが確認された。
　【０１３７】
　【表８】
　【０１３８】
　【表９】
　【０１３９】
実施例４６
　表１０、１１は、表８、９における実施例３１〜４５の各組成の含有量をｍｏｌ％で換算表示したものである。また、表１０、１１において、「光弾性定数：実測値」は表８、９の実施例における光弾性定数の実測値の値であり、「光弾性定数：計算値」は各成分に表１０、１１に示す「固有光弾性定数値」を当てはめ、これらの固有光弾性定数値から固有光弾性定数値×モル量の総和を計算して求めた値である。その結果、計算値は実測値に近い値が得られた。
　【０１４０】
　【表１０】
　【０１４１】
　【表１１】
　【０１４２】
実施例４７〜５５
　表１２に示す調合組成（重量％）としたこと以外は、上述した実施例と同様にして光偏光制御素子を作製し、同様に評価を行った。その結果を表１２に示す。
　その結果、上述した実施例と同様に優れた特性を有することが確認された。
　【０１４３】
　【表１２】
　【０１４４】
実施例５６
　表１３は、表１２における実施例４７〜５５の各組成の含有量をｍｏｌ％で換算表示したものである。また、表１３おいて、「光弾性定数：実測値」は表１２の実施例における光弾性定数の実測値の値であり、「光弾性定数：計算値」は各成分に表１３に示す「固有光弾性定数値」を当てはめ、これらの固有光弾性定数値から固有光弾性定数値×モル量の総和を計算して求めた値である。その結果、計算値は実測値に近い値が得られた。
　【０１４５】
　【表１３】
　【０１４６】
実施例５７
　実施例２０〜５５の光偏光制御素子として液晶プロジェクタにおける偏光ビームスプリッタを構成する基板及びプリズム基体を作製し、これらを組み込み液晶プロジェクタを得た。液晶プロジェクタ使用時に、プリズム基体の加熱側の温度は１５０℃で冷却側の温度は５０℃となり温度差は１００℃となったが、光弾性による影響は認められなかった。
　【０１４７】
　以上好ましい実施例をあげて本発明を説明したが、本発明は上記実施例に限定されるものではない。
　【０１４８】
　例えば、実施例に掲げた成分以外の成分を本発明の特性を失わぬ範囲で添加することができる。
　【０１４９】
　【発明の効果】
　以上説明したように第一発明によれば、光弾性定数、屈折率等が所定の範囲内にあり、液相温度が低く、量産可能な低光弾性定数ガラスからなる光偏光制御素子が得られる。
　【０１５０】
　特に、光弾性定数が＋０．８〜−０．３（×１０−１２Ｐａ）の範囲でかつ屈折率（ｎｄ）が１．５７〜１．７３である液相温度の低い、量産可能な低光弾性定数ガラスからなる光偏光制御素子は、液晶プロジェクタにおける偏光ビームスプリッタ等の用途に適する。
　【０１５１】
　また、第二発明によれば、着色がなく透過率が高くて光透過特性に優れ、かつ、化学的耐久性に優れる低光弾性定数ガラスからなる光偏光制御素子が得られる。
【図面の簡単な説明】
　【図１】
　画素数と開口率との関係を示す平面図である。
　【図２】
　反射型液晶プロジェクタの概略構成を示す平面図である。
　【符号の説明】
　１　　　ＰＢＳプリズム
　２　　　クロスプリズム
　【表１】
　【表２】
　【表３】
　【表４】
　【表５】
　【表６】
　【表７】
　【表８】
　【表９】
　【表１０】
　【表１１】
　【表１２】
　【表１３】